(57)【要約】【課題】耐高温腐食性を備え、廃棄物焼却炉内等の高温腐食環境に対して優れた耐食性を発揮すると共に、該高温環境下において靭性の低下しにくい高靭性耐高温腐食Ｎｉ基合金、および該高靭性耐高温腐食Ｎｉ基合金によって形成された高靭性耐高温腐食部材を提供する。【解決手段】本発明に係る高靭性耐高温腐食Ｎｉ基合金は、Ｎｉ：４７〜５７ｗｔ％、Ｃｒ：２３〜２９ｗｔ％、Ｍｏ：１．０〜３．０ｗｔ％、Ｓｉ：２．５〜４．１ｗｔ％、Ｃ：０．１５〜０．２５ｗｔ％を含有し、残部がＦｅおよび不可避的不純物からなることを特徴とする。従来の合金をベースとして、Ｓｉの含有量を減らすとともにＭｏの含有量も減らすことにより、Ｃｒ、Ｓｉ、およびＭｏの含有量の高さに起因するσ相の時効析出を抑えて脆性および耐食性低下の問題を改善できるとともに、優れた耐高温腐食性を示す耐高温腐食合金とすることができる。【選択図】図１
2008274411.tif 000002
【特許請求の範囲】
【請求項１】
Ｎｉ：４７〜５７ｗｔ％、Ｃｒ：２３〜２９ｗｔ％、Ｍｏ：１．０〜３．０ｗｔ％、Ｓｉ：２．５〜４．１ｗｔ％、Ｃ：０．１５〜０．２５ｗｔ％を含有し、残部がＦｅおよび不可避的不純物からなることを特徴とする高靭性耐高温腐食Ｎｉ基合金。
【請求項２】
請求項１に記載の高靭性耐高温腐食Ｎｉ基合金おいて、Ｓｉ＋Ｍｏ：７．１ｗｔ％以下であることを特徴とする高靭性耐高温腐食Ｎｉ基合金。
【請求項３】
高靭性耐高温腐食Ｎｉ基合金によって構成されている高温腐食環境下で使用される高靭性耐高温腐食部材であって、前記高靭性耐高温腐食Ｎｉ基合金は、Ｎｉ：４７〜５７ｗｔ％、Ｃｒ：２３〜２９ｗｔ％、Ｍｏ：１．０〜３．０ｗｔ％、Ｓｉ：２．５〜４．１ｗｔ％、Ｃ：０．１５〜０．２５ｗｔ％を含有し、残部がＦｅおよび不可避的不純物からなることを特徴とする高靭性耐高温腐食部材。
【発明の詳細な説明】
【技術分野】
【０００１】
本発明は、都市ごみや産業廃棄物等の廃棄物の焼却処理を行う焼却処理設備における燃焼炉の熱交換器等の、高温腐食環境下で使用される炉内設置物を形成する材料として用いられる高靭性耐高温腐食Ｎｉ基合金、および該高靭性耐高温腐食Ｎｉ基合金によって形成された高靭性耐高温腐食部材に関するものである。
【背景技術】
【０００２】
都市ごみや産業廃棄物等の廃棄物の焼却処理を行う焼却処理設備には、前記廃棄物を熱分解させて熱分解ガスと熱分解残留物とを生成する熱分解ドラムを有する熱分解反応器と、前記熱分解ガスを高温燃焼させる燃焼炉とを備えたものがある。燃焼炉内には熱交換器等の炉内設置物が設置され、８５０℃〜１２００℃程度の高温排ガス雰囲気、且つ、腐食性のガス（ＨＣｌ、ＳＯｘ等）雰囲気に曝される。熱交換器によって排ガスより回収した熱は、前記熱分解反応容器の熱源として利用されている。このような炉内設置物を形成する材料には、該炉内の独特の高温腐食環境下で高い耐食性を発揮することが求められる。
【０００３】
ここで、高温腐食環境下で高い耐食性を発揮する合金として、本出願人は本発明より先に、Ｃ：０．１８〜０．２８ｗｔ％、Ｓｉ：３．００〜６．００ｗｔ％、Ｍｎ：０．１０ｗｔ％以下、Ｐ：０．０１ｗｔ％以下、Ｓ：０．０１ｗｔ％以下、Ｃｒ：３０．０〜３５．０ｗｔ％、Ｎｉ：４５．０〜５０．０ｗｔ％、Ｍｏ：４．５〜５．５ｗｔ％を含有し、さらに実施レベルの実用性から高い耐性を損なわないで許される成分範囲として、Ｍｎ：１．０ｗｔ％以下、Ｐ：０．０４ｗｔ％、Ｓ：０．０４ｗｔ％以下を含有し、残部がＦｅおよび不可避的不純物からなる合金を提案している（特許文献１参照）。
【０００４】
しかし、特許文献１の耐高温腐食性合金を長時間にわたって６５０℃〜８５０℃程度となる条件で保持した後、金属組織を調査したところ、Ｃｒ、ＮｉおよびＳｉからなる金属間化合物が析出しており、この金属間化合物が合金を脆化させて靭性低下を引き起こしていることがわかった。そこで、本出願人は、前記特許文献１で提案した合金をベースとして、Ｎｉの含有量を増やして合金の母相の靭性向上を図るとともに、Ｃｒおよび金属間化合物の析出を促進する元素の一つであるＭｏの含有量を減らすことにより、Ｎｉを増やしても金属間化合物の析出を抑えられるようにした耐高温腐食性合金を提案している（特許文献２参照）。
【０００５】
特許文献２に記載された耐高温腐食性合金は、Ｃが０．１５〜０．２５ｗｔ％、Ｓｉが４．５〜５．５ｗｔ％、Ｃｒが２３〜２９ｗｔ％、Ｎｉが４７〜５７ｗｔ％、Ｍｏが３．５ｗｔ％以下、残りＦｅ及び不可避的不純物という組成で構成されている。
【特許文献１】特開２００４−５２１０７号公報
【特許文献２】特開２００６−２３１４０５号公報
【発明の開示】
【発明が解決しようとする課題】
【０００６】
上記特許文献２で提案した耐高温腐食性合金は、６５０℃程度の条件で保持した場合には、前記特許文献１で提案した合金よりも靭性が２倍程度向上したが、更に高温の条件（７５０℃〜８５０℃）で保持した場合には、特許文献１の合金よりは優れた靭性を示すものの、熱交換器等の炉内設置物を形成するために十分といえる靭性を得ることができなかった。
【０００７】
本発明の目的は、従来の耐高温腐食合金と同等以上の耐高温腐食性を備え、廃棄物焼却炉内等の高温腐食環境に対して優れた耐食性を発揮すると共に、該高温環境下において靭性の低下しにくい高靭性の耐高温腐食Ｎｉ基合金、および該高靭性耐高温腐食Ｎｉ基合金によって形成された高靭性耐高温腐食部材を提供することにある。
【課題を解決するための手段】
【０００８】
上記目的を達成するため、本発明の第１の態様に係る高靭性耐高温腐食Ｎｉ基合金の発明は、Ｎｉ：４７〜５７ｗｔ％、Ｃｒ：２３〜２９ｗｔ％、Ｍｏ：１．０〜３．０ｗｔ％、Ｓｉ：２．５〜４．１ｗｔ％、Ｃ：０．１５〜０．２５ｗｔ％を含有し、残部がＦｅおよび不可避的不純物からなることを特徴とするものである。
【０００９】
特許文献２の耐高温腐食性合金は、Ｃ：０．１５〜０．２５ｗｔ％、Ｓｉ：４．５〜５．５ｗｔ％、Ｃｒ：２３〜２９ｗｔ％、Ｎｉ：４７〜５７ｗｔ％、Ｍｏ：３．５ｗｔ％以下を含有し、残部がＦｅおよび不可避的不純物からなる合金であり、Ｓｉを多く含有させることにより耐高温腐食性を高めるとともに、その高いＳｉ含有量に起因する母相の靭性の低下を抑えるためＮｉの含有量が高く設定されている。
【００１０】
ここで、Ｍｏは合金の耐腐食性の向上に寄与するが、Ｃｒ、Ｎｉ、およびＳｉからなる金属間化合物の析出を促進する元素の一つでもある。特許文献２の耐高温腐食性合金は、Ｍｏの含有量を３．５ｗｔ％以下とすることによって、高Ｎｉの耐高温腐食性合金であっても金属間化合物の析出を抑えられるようにしたものである。しかし、特許文献２の耐高温腐食性合金は、Ｃｒ、Ｓｉ、およびＭｏの合計の含有量の高さに起因して、σ相の時効析出に伴う脆性および母相の耐食性低下が問題となる場合がある。
【００１１】
しかし、ＳｉおよびＭｏは、その添加が耐腐食性の向上に有効な元素であり、通常は、Ｍｏの含有量を減少させると同時に耐高温腐食性を高める成分であるＳｉの含有量も減少させると、更に耐高温腐食性が低下すると予想される。
【００１２】
ここで本出願人は、ＳｉおよびＭｏはいずれもσ相形成元素であるため、それぞれの単独添加であってもσ脆性を促進させるが、両方とも添加された場合にはσ相の核生成サイトが増大することによって、Ｓｉ又はＭｏが単独で同量添加された場合よりσ相の析出形態が均一微細分散化し、母相の硬度が一層高くなり靱性が低下する問題があるというＳｉとＭｏの相乗効果を見出した。そして、鋭意研究を行った結果、特許文献２で提案した合金をベースとして、Ｓｉの含有量を減らすとともにＭｏの含有量も減らすことにより、前記Ｃｒ、Ｓｉ、およびＭｏの合計の含有量の高さに起因するσ相の時効析出を抑えるのみならず、析出形態を制御することにより母相の硬度上昇及び耐食性低下の問題を改善できるとともに、優れた耐高温腐食性を示す高靱性耐高温腐食Ｎｉ基合金とすることができることを見出した。
【００１３】
具体的には、耐高温腐食性合金の組成を、Ｎｉ：４７〜５７ｗｔ％、Ｃｒ：２３〜２９ｗｔ％、Ｍｏ：１．０〜３．０ｗｔ％、Ｓｉ：２．５〜４．１ｗｔ％、Ｃ：０．１５〜０．２５ｗｔ％を含有し、残部がＦｅおよび不可避的不純物からなるものとした。
【００１４】
このような組成にすることによって、すなわちＳｉおよびＭｏの合計の含有量の上限を規定し、同時にＭｏ自体の含有量の上限を規定することにより、前記σ相の析出形態を制御することができ、且つ時効析出を大幅に抑えることができ、更にＣｒ，ＳｉおよびＭｏによる耐高温腐食性を十分に発揮させることが可能となり、優れた耐高温腐食性を損なうことなく脆性および靭性の低下の問題を改善することができる。
【００１５】
次に、各合金元素の含有率を上記の範囲に限定した理由について説明する。  
（１）Ｎｉについて
Ｎｉは、母相の安定化、および耐高温腐食性の向上に有効な元素である。しかも、母相の靭性を向上させる作用があるため、廃棄物の焼却処理を行う焼却処理設備における燃焼炉等の炉内に設置される熱交換器等のように、加熱によりある程度の金属間化合物が析出する構造体であっても、十分な靭性が確保できるように、含有量の下限を４７ｗｔ％とした。一方、含有量が多くなると、耐サルファアタック性が低下するし、コストも高くなるので、上限を５７％とした。
【００１６】
（２）Ｃｒについて
Ｃｒは、高温強度を向上させるのに有効なうえ、材料表面に酸化皮膜を形成して耐高温腐食性の向上に優れた効果を示す。そこで、廃棄物の焼却処理を行う焼却処理設備における燃焼炉等の炉内の腐食環境下で使用されても、十分な耐食性を得られるように、含有量の下限を２３ｗｔ％とした。しかし、過度に添加すると、金属間化合物の析出を促進して靭性を低下させるうえ、Ｃｒ炭化物の析出を促進して耐食性をかえって低下させるので、上限を２９ｗｔ％とした。
【００１７】
（３）Ｃについて
Ｃは、耐熱鋼として必要な高温強度および耐クリープ性を向上させるのに有効な元素であり、０．１５ｗｔ％以上含有することが好ましいが、含有量が多くなるとＣｒ炭化物の析出を促進して耐食性を低下させるため、含有量の上限は０．２５ｗｔ％とした。
【００１８】
（４）ＳｉおよびＭｏについて
Ｓｉは、材料表面に酸化皮膜を形成して耐高温腐食性を向上させる作用が知られている。更に、Ｓｉは、耐高温腐食性向上に有効なＣｒ酸化皮膜を安定させるという報告もある。一方、含有量が多くなるとσ相の時効析出を促進して材料の靭性を低下させる。  
また、Ｍｏも、耐高温腐食性向上に有効な元素である。一方、過度に添加するとσ相の時効析出を促進する。  
ここで、ＳｉおよびＭｏの合計の含有量の上限は、ＳｉおよびＭｏの相乗効果によって促進される析出σ相の均一微細分散化によって、母相の硬度が高くなって靱性を低下しない量を設定した。更にＳｉおよびＭｏの含有量の下限を各々の元素が有する耐高温腐食性向上作用が妨げられない量に設定した。すなわち、Ｓｉの含有量が２．５ｗｔ％以上４．１ｗｔ％以下のとき、Ｍｏの含有量が１．０ｗｔ％以上３．０ｗｔ％以下となるようにした。ＳｉおよびＭｏの合計の含有量の上限は、７．１ｗｔ％以下となるようにした。
【００１９】
本発明の第２の態様は、前記第１の態様の高靭性耐高温腐食Ｎｉ基合金おいて、Ｓｉ＋Ｍｏ：７．１ｗｔ％以下であることを特徴とするものである。
【００２０】
本発明の第３の態様に係る高靭性耐高温腐食部材は、高靭性耐高温腐食Ｎｉ基合金によって構成されている高温腐食環境下で使用される高靭性耐高温腐食部材であって、前記高靭性耐高温腐食Ｎｉ基合金は、Ｎｉ：４７〜５７ｗｔ％、Ｃｒ：２３〜２９ｗｔ％、Ｍｏ：１．０〜３．０ｗｔ％、Ｓｉ：２．５〜４．１ｗｔ％、Ｃ：０．１５〜０．２５ｗｔ％を含有し、残部がＦｅおよび不可避的不純物からなることを特徴とするものである。本態様によれば、第１の態様と同様の作用効果を奏する熱交換器等の高靭性耐高温腐食部材とすることができる。
【発明の効果】
【００２１】
本発明によれば、ベース合金の優れた耐高温腐食性を損なうことなく、σ相の時効析出に伴う脆性および靭性の低下の問題を改善することができる。
【発明を実施するための最良の形態】
【００２２】
本発明に係る高靭性耐高温腐食Ｎｉ基合金である実施例１〜実施例７の化学組成（実施例１および実施例３〜実施例７は分析値、実施例２は目標値で化学組成が示されている）を表１に示す。  
実施例１〜実施例３の高靭性耐高温腐食Ｎｉ基合金に対し、後述するＶノッチ試験片によるシャルピー衝撃試験（靭性評価）、および８５０℃高温腐食試験（耐高温腐食性評価）を行った。実施例４〜実施例７の高靭性耐高温腐食Ｎｉ基合金に対し、８５０℃高温腐食試験（耐高温腐食性評価）を行った。また、高温腐食試験後の試験片についてＥＰＭＡによる腐食界面の分析を行った。
【００２３】
なお、実施例１〜実施例７の比較例として、表１に示す比較例１（特許文献１に記載された合金）および比較例２（特許文献２に記載された合金）、更に比較例３の化学組成（分析値）の化学組成の合金についても、シャルピー衝撃試験、８５０℃高温腐食試験、および高温腐食試験後の腐食界面の分析（ＥＰＭＡ）を行った。比較例１〜比較例３の化学組成は分析値である。
【００２４】
実施例２〜実施例４及び比較例３は、Ｎｉ量を４８ｗｔ％、Ｃｒ量を２４ｗｔ％、及びＳｉ量を４．０ｗｔ％に固定し、Ｍｏ量を０．５ｗｔ％或いは１．０ｗｔ％刻みで変えた組成の合金である。また、実施例２及び実施例５〜実施例７は、Ｎｉ量を４８ｗｔ％、Ｃｒ量を２４ｗｔ％、及びＭｏ量を２．０ｗｔ％に固定し、Ｓｉ量を０．５ｗｔ％刻みで変えた組成の合金である。
【００２５】
【表１】
2008274411.tif 000003
【００２６】
《シャルピー衝撃試験：靭性評価方法》
ＪＩＳ  Ｚ２２４２「金属材料のシャルピー衝撃試験方法」に準じ、大気中で、各々６５０℃／１７０ｈ、７５０℃／１７０ｈ、８５０℃／１７０ｈで時効した試験片を、幅が７．５ｍｍのサブサイズＶノッチ試験片に加工し、室温にてシャルピー衝撃試験を行った。
【００２７】
《高温腐食試験：耐高温腐食性評価方法》
ＪＩＳ  Ｚ２２９３「金属材料の塩浸漬及び塩埋没高温腐食試験法」に一部準じ、灰組成などについて改変した下記の条件の高温腐食試験を試験片について行った。該高温腐食試験を実施した後の試験片の脱スケールは、３％過マンガン酸カリウム＋５％水酸化ナトリウム水溶液と、５％クエン酸アンモニウム水溶液中で交互に煮沸することによって行った。脱スケール後、試薬塗布面積当たりの重量減少を算出し、この腐食減量（ｍｇ／ｃｍ２）をもって耐高温腐食性評価の指標とした。前記高温腐食試験の条件を以下に示す。
【００２８】
＜高温腐食試験条件＞
・試験片形状／寸法：  板材／１０ｍｍ×１０ｍｍ×２ｍｍ
・灰条件：  Al2O3-NaCl-KCl-Na2SO4-K2SO4混合試薬（重量比60：9：6：15：10）中に
３ｍｍの深さに埋没
・試験温度／保持時間／雰囲気：  ８５０℃／２００ｈ／大気中
【００２９】
尚、腐食試験は試薬を混合した模擬灰を用いた。実施例１、比較例１及び比較例２はロールミキサーによる乾式混合により各試薬を混合したものを用いた。実施例２〜実施例７および比較例３〜比較例５はインペラーによる湿式混合により各試薬を混合したものを用いた。
【００３０】
《腐食界面観察および分析》
前記高温腐食試験後の試験片表面に対し、腐食界面付近の断面を鏡面研磨し、ＳＥＭによる観察およびＥＰＭＡによる分析を行った。
【００３１】
表１に記載された化学組成の実施例１から実施例７及び比較例１から比較例３の各試験片に対して８５０℃高温腐食試験による腐食減量の測定およびシャルピー衝撃試験による衝撃値の測定を行い、その測定値を図１と図２に示した。図１はシャルピー衝撃試験結果を示すグラフであり、図２は高温腐食試験結果を示すグラフである。
【００３２】
図１に示されるように、実施例１〜実施例３の高靭性耐高温腐食Ｎｉ基合金の衝撃値は、鋳放し材およびいずれの時効材においても比較例１（特許文献１に記載された合金）および比較例２（特許文献２に記載された合金）の衝撃値を上回り、より高い靭性を有していると言える。
【００３３】
更に、図２に示されるように、実施例１〜実施例７の高靭性耐高温腐食Ｎｉ基合金は、８５０℃の高温腐食条件において比較例１〜比較例３と同等以上の耐高温腐食性を有している。比較例３はＭｏ量が０．５ｗｔ％であり、その８５０℃高温腐食減量は１３．９ｍｇ／ｃｍ２であり多い。すなわち、Ｍｏ量が１ｗｔ％以上の実施例１〜実施例７の８５０℃高温腐食減量の場合に比べて高い値である。これは、Ｍｏ量の下限が１ｗｔ％であることに対応している。
【００３４】
高温腐食試験後の試験片の腐食界面付近の断面のＳＥＭによる観察とＥＰＭＡによる分析の結果、実施例１〜実施例７はＳｉ量とＭｏ量の合計がいずれも７．１ｗｔ％以下であり、Ｓｉ量とＭｏ量の合計が７．１ｗｔ％以上である比較例１および比較例２に比べσ相の析出が抑制されていた。
【００３５】
σ相は硬質であることから、その析出によって合金の靱性を低下させるとともに、Ｃｒが濃縮しＮｉが欠乏するため腐食の起点となる。そのため、σ相の析出が少ない実施例１〜実施例３は、比較例１および比較例２に比して高い靭性及び耐高温腐食性を示したと考えられる。
【００３６】
すなわち、実用上の時効後靭性を確保するためのＳｉおよびＭｏ含有量は、Ｓｉが４．１ｗｔ％以下、Ｍｏが３．０ｗｔ％以下を同時に満たすことが望ましいと思われる。しかし、耐高温腐食性を向上させる作用がある両元素を過度に低減すると、高温腐食試験における腐食減量の値が劇的に増加してしまう傾向がある。
【００３７】
８５０℃における母相の耐食性を確保するためには、ＳｉおよびＭｏ含有量は、Ｓｉが２．５ｗｔ％以上、Ｍｏが１．０ｗｔ％以上必要と思われる。  
このＳｉの含有量の下限値は、ＳｉＯ２保護皮膜の連続層を形成するために必要な量であると推定される。また、Ｍｏの含有量の下限値は、ＭｏがＭ２３Ｃ６中へ固溶することにより、Ｍ２３Ｃ６の腐食電位を貴化させる作用を奏するのに必要な量であると推定される。Ｍｏの含有量が下限値を下回ると、Ｃｒ濃縮相（Ｎｉ欠乏相）となったＭ２３Ｃ６が塩化物溶融塩腐食の起点となり、該Ｍ２３Ｃ６の選択的腐食が進行する。
【００３８】
このように、高温腐食環境下で耐食性を発揮するとともに靭性の低下しにくい高靭性耐高温腐食Ｎｉ基合金を素材とする耐高温腐食部材（熱交換器等）を用い、焼却処理設備の燃焼炉等の炉内設置物を形成すれば、高温での耐食性に優れ、長期間安定して使用できる炉内設置物を得ることができる。
【産業上の利用可能性】
【００３９】
本発明は、都市ごみや産業廃棄物等の廃棄物の焼却処理を行う焼却処理設備における燃焼炉の熱交換器等の、高温腐食環境下で使用される部材を形成する材料として用いられる高靭性耐高温腐食Ｎｉ基合金として利用可能である。
【図面の簡単な説明】
【００４０】
【図１】本発明に係る高靭性耐高温腐食Ｎｉ基合金と従来の合金のシャルピー衝撃試験結果を示すグラフである。
【図２】本発明に係る高靭性耐高温腐食Ｎｉ基合金と従来の合金の高温腐食試験結果を示すグラフである。
【図１】
2008274411.tif 000004
【図２】
2008274411.tif 000005